(57)【特許請求の範囲】
【請求項１】
安定剤で表面安定化した少なくとも一のポリマーの粒子であって、粒子のポリマーがＣ１−Ｃ４アルキル（メタ）アクリレートポリマーであり；安定剤が、イソボルニル（メタ）アクリレートホモポリマー並びに４より大きいイソボルニル（メタ）アクリレート／Ｃ１−Ｃ４アルキル（メタ）アクリレート重量比で存在するイソボルニル（メタ）アクリレートとＣ１−Ｃ４アルキル（メタ）アクリレートとの統計的コポリマーより選択されるイソボルニル（メタ）アクリレートポリマーであるポリマーの粒子と、少なくとも一の炭化水素系の油と、２個から５個の炭素原子を含み、一又は二のエチレン性不飽和基を含有する少なくとも一の不飽和炭化水素型のモノマーの重合により得られる少なくとも一の非晶質炭化水素系ブロックコポリマーとを含む組成物。
【請求項２】
粒子のポリマーがメチルアクリレート及び／又はエチルアクリレートポリマーであることを特徴とする、請求項１に記載の組成物。
【請求項３】
粒子のポリマーがエチレン性不飽和酸モノマー又はその無水物を含むことを特徴とする、請求項１又は２に記載の組成物。
【請求項４】
粒子のポリマーが、（メタ）アクリル酸、マレイン酸及び無水マレイン酸より選択されるエチレン性不飽和酸モノマー又はその無水物を含むことを特徴とする、請求項３に記載の組成物。
【請求項５】
粒子のポリマーが、ポリマーの総重量に対して８０重量％から１００重量％のＣ１−Ｃ４アルキル（メタ）アクリレート及び０から２０重量％のエチレン性不飽和酸モノマーを含むことを特徴とする、請求項１から４のいずれか一項に記載の組成物。
【請求項６】
粒子のポリマーが、
メチルアクリレートホモポリマー
エチルアクリレートホモポリマー
メチルアクリレート／エチルアクリレートコポリマー
メチルアクリレート／エチルアクリレート／アクリル酸コポリマー
メチルアクリレート／エチルアクリレート／無水マレイン酸コポリマー
メチルアクリレート／アクリル酸コポリマー
エチルアクリレート／アクリル酸コポリマー
メチルアクリレート／無水マレイン酸コポリマー
エチルアクリレート／無水マレイン酸コポリマー
より選択されることを特徴とする、請求項１から５のいずれか一項に記載の組成物。
【請求項７】
安定剤が、５以上のイソボルニル（メタ）アクリレート／Ｃ１−Ｃ４アルキル（メタ）アクリレート重量比で存在するイソボルニル（メタ）アクリレート及びＣ１−Ｃ４アルキル（メタ）アクリレートの統計的コポリマーであることを特徴とする、請求項１から６のいずれか一項に記載の組成物。
【請求項８】
安定剤が、
イソボルニルアクリレートホモポリマー
イソボルニルアクリレート／メチルアクリレートの統計的コポリマー
イソボルニルアクリレート／メチルアクリレート／エチルアクリレートの統計的コポリマー
イソボルニルメタクリレート／メチルアクリレートの統計的コポリマー
より選択されることを特徴とする、請求項１から７のいずれか一項に記載の組成物。
【請求項９】
炭化水素系の油が、無極性の炭化水素系の油から選択されることを特徴とする、請求項１から８のいずれか一項に記載の組成物。
【請求項１０】
炭化水素系の油が、８個から１６個の炭素原子を含有する無極性の炭化水素系の油から選択されることを特徴とする、請求項９に記載の組成物。
【請求項１１】
炭化水素系の油の含有量が、組成物の重量に対して２０重量％から７５重量％の範囲であることを特徴とする、請求項１から１０のいずれか一項に記載の組成物。
【請求項１２】
活性物質として表される表面安定化したポリマー粒子の含有量が、組成物の重量に対して、ポリマー粒子固形分として表して５重量％から５５重量％を占める、請求項１から１１のいずれか一項に記載の組成物。
【請求項１３】
炭化水素系ブロックコポリマーが、少なくとも一のスチレンブロック並びにブタジエン、エチレン、プロピレン、ブチレン及びイソプレン、又はそれらの混合物より選択される単位を含む少なくとも一のブロックを含むことを特徴とする、請求項１から１２のいずれか一項に記載の組成物。
【請求項１４】
炭化水素系ブロックコポリマーが、スチレン−エチレン／プロピレン、スチレン−エチレン／ブタジエン、スチレン−エチレン／ブチレンの水素化ジブロックコポリマー又はジブロックコポリマーと、スチレン−イソプレンコポリマーと、スチレン−エチレン／ブタジエン−スチレン、スチレン−ブチレン／エチレン−スチレン、スチレン−イソプレン−スチレン及びスチレン−ブタジエン−スチレンの水素化トリブロックコポリマー又はトリブロックコポリマーと、それらの混合物とより選択されることを特徴とする、請求項１３に記載の組成物。
【請求項１５】
炭化水素系ブロックコポリマーの含有量が、組成物の総重量に対して２．５重量％から１５重量％を占めることを特徴とする、請求項１から１４のいずれか一項に記載の組成物。
【請求項１６】
インデン炭化水素系樹脂、ペンタンジエン脂肪族樹脂、ペンタンジエンとインデンとの混合樹脂、シクロペンタンジエンダイマーのジエン樹脂、イソプレンダイマーのジエン樹脂、及びそれらの混合物より選択される、少なくとも一の炭化水素系樹脂を含むことを特徴とする、請求項１から１５のいずれか一項に記載の組成物。
【請求項１７】
インデン炭化水素系樹脂及び脂肪族ペンタジエン樹脂、又はそれらの混合物より選択される、少なくとも一の炭化水素系樹脂を含むことを特徴とする、請求項１６に記載の組成物。
【請求項１８】
この樹脂の含有量が、組成物の重量に対して２５重量％以下であることを特徴とする、請求項１７に記載の組成物。
【請求項１９】
この樹脂の含有量が、組成物の重量に対して５重量％から２０重量％の範囲であることを特徴とする、請求項１８に記載の組成物。
【請求項２０】
安定剤で表面安定化したポリマー粒子が、少なくとも一の炭化水素系の油中の分散体の形態の組成物中に組み込まれることを特徴とする、請求項１から１９のいずれか一項に記載の組成物。
【請求項２１】
ケラチン物質のメイクアップ及び／又はケアのための方法であって、請求項１から２０のいずれか一項に記載の組成物を適用することにある、方法。
【発明の詳細な説明】
【技術分野】
【０００１】
本発明は、ポリマー粒子、少なくとも一の炭化水素系の油及び少なくとも一の特定の炭化水素系ブロックコポリマーを含む、ヒトのケラチン物質、特に唇及びケラチン繊維特に睫毛のメイクアップ及び／又はケアのための組成物に関する。
【背景技術】
【０００２】
これらの組成物はよく知られており、それらの使用に応じて特定の特性を有するが、近年、持続性が改善された組成物を開発する非常に明白な傾向がある。これは、一方で組成物をあまりにも頻繁に再適用する必要性を回避し、他方では、形成された領域が接触する可能性のある支持体（衣服、カップ等）への移動を減少させるか、又は外部の作用物質（皮脂、食物、雨等）を介して除去される。
【０００３】
それが、この特性に関する組成物が一般的に少なくとも一の塗膜形成剤を含むことを求められている理由である。この薬剤は、組成物の相の一つに可溶化されているか又は分散しているポリマーであることが多い。それは、一旦適用された組成物が、乾燥した後に、より粘着性があり支持体上に永続する塗膜を形成することを可能にする。
【０００４】
このような塗膜形成剤が遭遇する問題の１つは、それらを含有する組成物が一度乾燥するとその輝きを著しく失う沈着物を与えるという事実にある。しかし、これは、特定の用途の場合、不利な点として認識され得る。
【０００５】
マニキュア液組成物に使用されるような非常に光沢のある塗膜形成剤の使用は、例えば、唇又は睫毛をメイクアップするための組成物には明らかに適さない。この理由は、得られた塗膜がこの種の支持のためには硬すぎると思われ、したがって不快であるということである。加えて、沈殿物は脆くなる危険性があり、一旦乾燥すると組成物の崩壊を招き得る。
【０００６】
この問題の代替として、組成物を二段階で使用することが提案されており、第一段階は良好な持続性を保証する塗膜形成剤を含有する組成物を適用し、第二段階は光沢を提供する。これらの過程は、沈殿物の光沢の点で改善を示すが、標準的なワンステッププロセスよりも複雑である。また、それらは全てのメイクアップ組成物に置き換えることができない。
【０００７】
想定される別の経路は、組成物に少なくとも一の不揮発性の光沢油を添加することである。この場合においても、この方法は、この間の粘着感及びメイクアップエリア外に出る組成物の危険性を制限するためには、メイクアップ組成物の全種類、特に沈殿物が比較的迅速に乾燥すると予想される種類のメイクアップ組成物には使用できない。
【０００８】
したがって、上記の欠点を有さない少なくとも一の塗膜形成剤を含む組成物が求められている。
【発明の概要】
【０００９】
したがって、本発明の一要旨は、安定剤で表面安定化した少なくとも一のポリマーの粒子であって、粒子のポリマーがＣ１−Ｃ４アルキル（メタ）アクリレートポリマーであり；安定剤が、イソボルニル（メタ）アクリレートホモポリマー並びに４より大きいイソボルニル（メタ）アクリレート／Ｃ１−Ｃ４アルキル（メタ）アクリレート重量比で存在するイソボルニル（メタ）アクリレートとＣ１−Ｃ４アルキル（メタ）アクリレートとの統計的コポリマーより選択されるイソボルニル（メタ）アクリレートポリマーであるポリマーの粒子と、少なくとも一の炭化水素系の油と、２個から５個の炭素原子を含み、一又は二のエチレン性不飽和基を含有する少なくとも一の不飽和炭化水素型のモノマーの重合により得られる少なくとも一の非晶質炭化水素系ブロックコポリマーとを含む組成物である。
【００１０】
本発明の要旨はまた、前記組成物が適用されることにある、ケラチン物質、特に唇及びケラチン繊維、特に睫毛及び眉毛等のメイクアップ及び／又はケアのための方法でもある。
【発明を実施するための形態】
【００１１】
実際に、本発明による組成物は、乾燥後に光沢があるままである、非粘着性で耐久性のある沈殿物をもたらすことが観察されてきた。加えて、本発明による組成物は、適用しやすく、快適であり、様々なメイクアップ用途（唇、睫毛等のケラチン繊維、特に眉毛）に使用することができる。
【００１２】
しかしながら、他の利点は以下の記載及び実施例を読むことでより明確になるであろう。
【００１３】
残りの記載において、別途指示がない限り、範囲を示す境界値はその範囲に含まれることを留意すべきである。
【００１４】
「少なくとも一の」及び「複数の」という表現は、区別せずに使用される。
【００１５】
炭化水素系の油
本発明による組成物は炭化水素系の油を含む。
【００１６】
この油は揮発性（２５℃で測定される蒸気圧が０．１３Ｐａ以上）又は不揮発性（２５℃で測定される蒸気圧が０．１３Ｐａ未満）であり得る。
【００１７】
好ましくは、炭化水素系の油は揮発性である。
【００１８】
炭化水素系の油は、室温（２５℃）で液体の油（非水性化合物）である。
【００１９】
「炭化水素系の油」という用語は、シリコン又はフッ素原子を含有しない、炭素及び水素原子、任意選択的に酸素及び窒素原子により基本的に形成されるか、又はそれらから成る油も意味する。それは、アルコール、エステル、エーテル、カルボン酸、アミン及び／又はアミド基を含有し得る。
【００２０】
炭化水素系の油は、
８個から１６個の炭素原子を含有する炭化水素系の油、特に：
−分岐状Ｃ８−Ｃ１６アルカン、例えば石油由来のＣ８−Ｃ１６イソアルカン（イソパラフィンとしても知られる。）、例えばイソドデカン（２，２，４，４，６−ペンタメチルヘプタンとしても知られる。）、イソデカン、イソヘキサデカン及び例えばＩｓｏｐａｒ又はＰｅｒメチルの商品名で販売される油、
−直鎖状アルカン、例えばＳａｓｏｌによりそれぞれＰａｒａｆｏｌ １２−９７及びＰａｒａｆｏｌ １４−９７の商品名で販売されるｎ−ドデカン（Ｃ１２）及びｎ−テトラデカン（Ｃ１４）並びにそれらの混合物、ウンデカン−トリデカン混合物、Ｃｏｇｎｉｓ社による国際公開第２００８／１５５０５９号の実施例１及び２で得られるｎ−ウンデカン（Ｃ１１）とｎ−トリデカン（Ｃ１３）の混合物、並びにそれらの混合物、
−短鎖エステル（合計で３個から８個の炭素原子を含有する。）、例えば酢酸エチル、酢酸メチル、酢酸プロピル又は酢酸ｎ−ブチル、
−植物由来の炭化水素系の油、例えばグリセロールの脂肪酸エステルから成るトリグリセリド、この脂肪酸はＣ４からＣ２４まで変化し得る鎖の長さを有し、これらの鎖は直鎖状又は分岐状、及び飽和又は不飽和である可能性がある。これらの油は、特にヘプタン若しくはオクタン酸トリグリセリド、又は小麦胚芽油、ヒマワリ油、グレープシード油、ゴマ油、コーン油、アンズ油、ヒマシ油、シア油、アボカド油、オリーブ油、大豆油、甘扁桃油、ヤシ油、菜種油、綿実油、ヘーゼルナッツ油、マカダミア油、ホホバ油、アルファルファ油、ケシ油、カボチャ油、マロー油、クロフサスグリ油、月見草油、雑穀油、大麦油、キノア油、ライ麦油、ベニバナ油、ククイノキ油、トケイソウ油及びジャコウバラ油；シアバター；又はその他カプリル酸／カプリン酸トリグリセリド、例えばＳｔeａｒｉｎｅｒｉｅｓ Ｄｕｂｏｉｓ社により販売されるもの又はＤｙｎａｍｉｔ Ｎｏｂｅｌ社によりＭｉｇｌｙｏｌ ８１０(R)、８１２(R)及び８１８(R)の商品名で販売されるもの、
−１０個から４０個の炭素原子を含有する合成エーテル、
−鉱物又は合成由来の直鎖状又は分岐状炭化水素、例えばワセリン、ポリデセン、Ｐａｒｌｅａｍ(R)等の水素化ポリイソブテン、スクワラン及び流動パラフィン、並びにそれらの混合物、
−合成エステル、例えばＲ１＋Ｒ２≧１０である条件で、Ｒ１が１個から４０個の炭素原子を含有する直鎖状又は分岐状脂肪酸残基を表し、Ｒ２が特に１個から４０個の炭素原子を含有する分岐状炭化水素系鎖を表す、式Ｒ１ＣＯＯＲ２の油、例えばパーセリン油（オクタン酸セトステアリル）、ミリスチン酸イソプロピル、パルミチン酸イソプロピル、Ｃ１２からＣ１５アルキルベンゾエート、ラウリン酸ヘキシル、アジピン酸ジイソプロピル、イソノナン酸イソノニル、パルミチン酸２−エチルヘキシル、イソステアリン酸イソステアリル、ラウリン酸２−ヘキシデシル、パルミチン酸２−オクチデシル、ミリスチン酸２−オクチドデシル、ヘプタン酸、オクタン酸、デカン酸若しくはリシノール酸アルキル又はポリアルキル、例えばジオクタン酸プロピレングリコール；水酸化エステル、例えば乳酸イソステアリル、リンゴ酸ジイソステアリル及び乳酸２−オクチドデシル；ポリオールエステル及びペンタエリスリトールエステル、
−１２個から２６個の炭素原子を含有する、分岐状及び／又は不飽和炭素ベース鎖を有する室温で液体である脂肪アルコール、例えばオクチルドデカノール、イソステアリルアルコール、オレイルアルコール、２−ヘキシルデカノール、２−ブチルオクタノール及び２−ウンデシルペンタデカノール
−それらの混合物
より選択され得る。
【００２１】
特に、炭化水素系の油の含有量は、組成物の重量に対して２０重量％から７５重量％、特に３０重量％から７５重量％、好ましくは４０重量％から６０重量％の範囲である。
【００２２】
この炭化水素系の油は、特に、表面安定化したポリマー粒子が安定化したポリマー粒子の事前調製された分散液の形態の組成物中に導入される場合、全部又は表面安定化ポリマー粒子と共に部分的に提供され得る。この場合、組成物中に存在する炭化水素系の油は、ポリマー粒子の分散体の少なくとも一の非水性媒体を表す。
【００２３】
有利には、炭化水素系の油は無極性である（したがって炭素及び水素原子のみで形成される）。
【００２４】
炭化水素系の油は、好ましくは８個から１６個、更に良いのは１２個から１６個の炭素原子を含有する炭化水素系の油、特に前述の無極性の油より選択される。
【００２５】
優先的には、炭化水素系の油はイソドデカンである。特に、イソドデカンの含有量は、組成物の重量に対して２０重量％から７５重量％、特に３０重量％から７５重量％、好ましくは４０重量％から６０重量％の範囲である。
【００２６】
好ましくは、炭化水素系の油、特にイソドデカンは、組成物の唯一の油を構成するか、又は組成物中に存在し得る追加の油に対して最も多い重量含有量で存在する。
【００２７】
本発明の特定の実施態様にしたがって、組成物が一又は複数の不揮発性油を含有する場合、それらの含有量は、組成物の重量に対して有利には２０重量％を超えず、特に１０重量％を超えず、好ましくは５重量％を超えず、更に良いのは２重量％を超えないか、又は不揮発性油を含有しない。
【００２８】
ポリマー粒子
本発明による分散体は、非水性媒体中の一般的に球状の粒子から、少なくとも一の表面が安定したポリマーから成る。
【００２９】
好ましくは、粒子は、油性（非水性）媒体中の少なくとも一の表面安定化したポリマーの粒子（一般的には球状である）の分散体の形態の、有利には、前述のとおり、少なくとも一の炭化水素系の油を含有する組成物に導入される。
【００３０】
粒子のポリマーはＣ１−Ｃ４アルキル（メタ）アクリレートポリマーである。
【００３１】
Ｃ１−４アルキル（メタ）アクリレートモノマーは、メチル（メタ）アクリレート、エチル（メタ）アクリレート、ｎ−プロピル（メタ）アクリレート、イソプロピル（メタ）アクリレート、ｎ−ブチル（メタ）アクリレート及びｔｅｒｔ−ブチル（メタ）アクリレートより選択されてもよい。
【００３２】
Ｃ１−Ｃ４アルキルアクリレートモノマーが有利には使用される。優先的には、粒子のポリマーはメチルアクリレート及び／又はエチルアクリレートポリマーである。
【００３３】
粒子のポリマーは、特に、少なくとも一のカルボン酸官能基、リン酸官能基又はスルホン酸官能基、例えばクロトン酸、イタコン酸、フマル酸、マレイン酸、無水マレイン酸、スチレンスルホン酸、ビニル安息香酸、ビニルリン酸、アクリル酸、メタアクリル酸、アクリルアミドプロパンスルホン酸若しくはアクリルアミドグリコール酸、及びそれらの塩を含むエチレン性不飽和モノマーより選択されるエチレン性不飽和酸モノマー又はその無水物も含み得る。
【００３４】
好ましくは、エチレン性不飽和酸モノマーは、（メタ）アクリル酸、マレイン酸及び無水マレイン酸より選択される。
【００３５】
塩は、アルカリ金属の塩、例えばナトリウム又はカリウム；アルカリ土類金属の塩、例えばカルシウム、マグネシウム若しくはストロンチウム；金属塩、例えば亜鉛、アルミニウム、マンガン若しくは銅；式ＮＨ４＋のアンモニウム塩；第４級アンモニウム塩；有機アミンの塩、例えばメチルアミン、ジメチルアミン、トリメチルアミン、トリエチルアミン、エチルアミン、２−ヒドロキシエチルアミン、ビス（２−ヒドロキシエチル）アミン若しくはトリス（２−ヒドロキシエチル）アミン；リジン又はアルギニン塩より選択され得る。
【００３６】
したがって、粒子のポリマーは、ポリマーの総重量に対して、８０重量％から１００重量％のＣ１−Ｃ４アルキル（メタ）アクリレート及び０から２０重量％のエチレン性不飽和酸モノマーを含むか又はそれらから基本的に成る。
【００３７】
本発明の第一の実施態様によれば、ポリマーは、一又は複数のＣ１−Ｃ４アルキル（メタ）アクリレートモノマーのポリマーから基本的に成る。
【００３８】
本発明の第二の実施態様によれば、ポリマーは、Ｃ１−Ｃ４（メタ）アクリレート及び（メタ）アクリル酸又は無水マレイン酸のコポリマーから基本的に成る。
【００３９】
粒子のポリマーは、
メチルアクリレートホモポリマー
エチルアクリレートホモポリマー
メチルアクリレート／エチルアクリレートコポリマー
メチルアクリレート／エチルアクリレート／アクリル酸コポリマー
メチルアクリレート／エチルアクリレート／無水マレイン酸コポリマー
メチルアクリレート／アクリル酸コポリマー
エチルアクリレート／アクリル酸コポリマー
メチルアクリレート／無水マレイン酸コポリマー
エチルアクリレート／無水マレイン酸コポリマー
より選択され得る。
【００４０】
有利には、粒子のポリマーは架橋されていないポリマーである。
【００４１】
粒子のポリマーは、好ましくは２０００から１０００００００、好ましくは１５００００から５０００００の範囲の数平均分子量を有する。
【００４２】
粒子分散体の場合、粒子のポリマーは、分散体の総重量に対して２１重量％から５８．５重量％の範囲、好ましくは３６重量％から４２重量％の範囲の含有量で分散体中に存在する。
【００４３】
安定剤は、イソボルニル（メタ）アクリレートホモポリマー並びに４より大きい、好ましくは４．５より大きい、さらにより有利には５以上のイソボルニル（メタ）アクリレート／Ｃ１−Ｃ４アルキル（メタ）アクリレート重量比で存在するイソボルニル（メタ）アクリレート及びＣ１−Ｃ４アルキル（メタ）アクリレートの統計的コポリマーより選択されるイソボルニル（メタ）アクリレートポリマーである。有利には、前記重量比は４．５から１９、好ましくは５から１９、特に５から１２の範囲である。
【００４４】
有利には、安定剤は、先述の重量比で
イソボルニルアクリレートホモポリマー
イソボルニルアクリレート／メチルアクリレートの統計的コポリマー
イソボルニルアクリレート／メチルアクリレート／エチルアクリレートの統計的コポリマー
イソボルニルメタクリレート／メチルアクリレートの統計的コポリマー
より選択される。
【００４５】
好ましくは、安定剤は炭化水素系の油に溶け、特にイソドデカンに溶ける。
【００４６】
安定化ポリマーは、好ましくは約１００００から約４００００の範囲、好ましくは約２００００から約２０００００の範囲の数平均分子量を有する。
【００４７】
安定剤はポリマー粒子の表面と接触し、したがって、特にこれらの粒子を分散体の非水性媒体中に分散した状態に保つために、これらの粒子を表面で安定化させることを可能にすると考えられる。
【００４８】
本発明の範囲を限定するべきではない理論によれば、発明者は、Ｃ１−Ｃ４アルキル（メタ）アクリレートポリマー粒子の表面安定化は安定剤のＣ１−Ｃ４アルキル（メタ）アクリレートポリマー粒子への表面吸着の現象をもたらすという仮説を提案した。
【００４９】
有利には、特に分散体中に存在する安定剤＋ポリマーの組合せは、粒子の安定剤＋ポリマーの組合せの総重量に対して、１０重量％から５０重量％の重合イソボルニル（メタ）アクリレート、及び５０重量％から９０重量％の重合Ｃ１−Ｃ４アルキル（メタ）アクリレートを含む。
【００５０】
優先的には、特に分散体中に存在する安定剤＋ポリマーの組合せは、粒子の安定剤＋ポリマーの組合せの総重量に対して、１５重量％から３０重量％の重合イソボルニル（メタ）アクリレート、及び７０重量％から８５重量％の重合Ｃ１−Ｃ４アルキル（メタ）アクリレートを含む。
【００５１】
ポリマー粒子が事前調製された分散体の形態の組成物中に提供される場合、このポリマー分散体の油性媒体は炭化水素系の油を含む。その性質に関してこの油に関して以前に示されたものを参照することができる。
【００５２】
有利には、炭化水素系の油は、無極性であり、好ましくは８個から１６個の炭素原子を含有する炭化水素系の油、特に前述の無極性の油より選択される。
【００５３】
優先的には、炭化水素系の油はイソドデカンである。
【００５４】
特に分散体中のポリマー粒子は、好ましくは平均粒径、特に５０から５００ｎｍの範囲、特に７５から４００ｎｍの範囲、更に良いのは１００から２５０ｎｍの範囲の数平均粒径を有する。
【００５５】
一般的に、本発明での使用に適したポリマー粒子の分散体は、実施例に示される以下の方法で調製され得る。
【００５６】
重合は分散体中で、即ち、形成中のポリマーの沈殿により、形成された粒子を安定剤を用いて保護してなされ得る。
【００５７】
第一の段階において、安定化ポリマーは、合成溶媒として知られる溶媒中で安定化ポリマーの構成モノマーをフリーラジカル開始剤と混合し、それらのモノマーを重合することにより調製される。第二の段階において、粒子のポリマーの構成モノマーは、形成される安定化―ポリマーに添加され、フリーラジカル開始剤の存在中、それらの添加されたモノマーの重合が行われる。
【００５８】
非水性媒体が不揮発性の炭化水素系の油である場合、重合は、無極性有機溶媒（合成溶媒）中でなされ、続いて、（前記合成溶媒と混ざるはずの）不揮発性の炭化水素系の油を添加し、合成溶媒を選択的に蒸留させる。
【００５９】
したがって、得られるポリマー粒子がそれらの形成中に沈殿するように、安定化ポリマーのモノマー及びフリーラジカル開始剤が溶けやすく、得られるポリマー粒子が溶けにくいような合成溶媒が選択される。
【００６０】
特に、合成溶媒はアルカン、例えばヘプタン又はシクロヘキサンより選択され得る。
【００６１】
非水性媒体が揮発性の炭化水素系の油である場合、重合は直接前記油中で行われ、したがってそれは合成溶媒として機能する。合成溶媒中でフリーラジカル開始剤及び得られる粒子のポリマーが溶けにくい場合、モノマーはまた溶けやすくあるべきである。
【００６２】
好ましくは、モノマーは重合前に、５から２０重量％の割合で合成溶媒中に存在する。モノマーの総量は反応開始前に溶媒中に存在してもよく、又は重合反応が進むにつれて、モノマーの一部が次第に添加されてもよい。
【００６３】
フリーラジカル開始剤は、特にアゾビスイソブチロニトリル又はｔｅｒｔ−ブチルペロキシ−２−エチルヘキサノエートであり得る。
【００６４】
重合は７０から１１０℃の範囲の温度でなされ得る。
【００６５】
ポリマー粒子は、安定剤によって重合中に形成される場合、表面が安定している。
【００６６】
安定化は、重合中、あらゆる公知の手段、特に安定剤の直接添加によりなされ得る。
【００６７】
安定剤は、好ましくは粒子のポリマーのモノマーの重合前に、混合物中にも存在する。しかしながら、特に粒子のポリマーのモノマーも継続して添加される場合、安定剤を継続して添加することも可能である。
【００６８】
使用されるモノマーの総重量（粒子の安定剤＋ポリマー）に対して、１０重量％から３０重量％、好ましくは１５重量％から２５重量％の安定剤が使用され得る。
【００６９】
ポリマー粒子分散体は、分散体の総重量に対して、有利には３０重量％から６５重量％、好ましくは４０重量％から６０重量％の固体を含む。
【００７０】
更に、本発明による組成物は、組成物の重量に対して有利には５重量％から５５重量％の間、好ましくは５重量％から５０重量％の間、特に８重量％から４５重量％の間、好ましくは１０重量％から４０重量％の間、更により優先的には１０重量％から２５重量％の間の上記の表面安定化したポリマー粒子の含有量（活性物質として表される含有量）を含む。
【００７１】
ブロック炭化水素系コポリマー
先に示される通り、本発明による組成物は、２個から５個の炭素原子を含み、一又は二のエチレン性不飽和基を含有する不飽和炭化水素種の少なくとも一のモノマーの重合により得られる、非晶質ブロックを生成する少なくとも一の炭化水素系コポリマーを含む。
【００７２】
これらのブロック炭化水素系コポリマーは、好ましくは油相に溶けるか又は分散する。
【００７３】
それらは、特にジブロック、トリブロック、マルチブロック、放射状若しくはスターバーストタイプ、又はそれらの混合物である。
【００７４】
このようなブロック炭化水素系コポリマーは、例えば米国特許公開第２００２／００５５６２号及び米国特許第５２２１５３４号に記載される。
【００７５】
コポリマーは、ガラス転移温度が好ましくは２０℃未満、好ましくは０℃以下、好ましくは−２０℃以下、より好ましくは−４０℃以下である少なくとも一のブロックを含有し得る。前記ブロックのガラス転移温度は、−１５０℃から２０℃の間、特に−１００℃から０℃の間であり得る。
【００７６】
「非晶質ポリマー」という用語は、結晶形態を有さないポリマーを意味する。
【００７７】
２個から５個の炭素原子を含み、一又は二のエチレン性不飽和基を有する不飽和炭化水素種のモノマーは、特にエラストマーエチレン性不飽和モノマーであり得る。
【００７８】
２個から５個の不飽和炭素原子を含む不飽和炭化水素種のモノマーとしては、エチレン、プロピレン、ブタジエン、イソプレン又はペンタジエンが挙げられる。
【００７９】
有利には、ブロック炭化水素系コポリマーは、スチレン及び２個から５個の炭素原子を含み、一又は二のエチレン性不飽和基を含む炭化水素モノマーの非晶質ブロックコポリマーである。
【００８０】
少なくとも一のスチレンブロック並びにブタジエン、エチレン、プロピレン、ブチレン及びイソプレン又はそれらの混合物より選択される単位を含む少なくとも一のブロックを含むブロックコポリマーが特に好ましい。
【００８１】
好ましい実施態様によれば、ブロック炭化水素系コポリマーは水素化され、モノマーの重合後に残ったエチレン性不飽和基を減少させる。
【００８２】
特に、炭化水素系ブロックコポリマーは、スチレンブロック及びエチレン／Ｃ３−Ｃ４アルキレンブロック又はイソプレンブロックを生成する、任意選択的に水素化されたコポリマーである。
【００８３】
好ましい実施態様において、本発明による組成物は、好ましくはスチレン−エチレン／プロピレンコポリマー、スチレン−エチレン／ブタジエンコポリマー、スチレン−エチレン／ブチレンコポリマー及びスチレン−イソプレンコポリマーより選択される、好ましくは水素化された少なくとも一のジブロックコポリマーを含む。ジブロックポリマーは、特にＫｒａｔｏｎ Ｐｏｌｙｍｅｒｓ社によりＫｒａｔｏｎ(R) Ｇ１７０１Ｅの商品名で販売されている。
【００８４】
別の好ましい実施態様において、本発明による組成物は、スチレン−エチレン／プロピレン−スチレンコポリマー、スチレン−エチレン／ブタジエン−スチレンコポリマー、スチレン−イソプレン−スチレンコポリマー及びスチレン−ブタジエン−スチレンコポリマーより選択される、好ましくは水素化された少なくとも一のトリブロックコポリマーを含む。トリブロックポリマーは、特にＫｒａｔｏｎ Ｐｏｌｙｍｅｒｓ社よりＫｒａｔｏｎ(R) Ｇ１６５０、Ｋｒａｔｏｎ(R) Ｄ１１０１、Ｋｒａｔｏｎ(R) Ｄ１１０２及びＫｒａｔｏｎ(R) Ｄ１１６０の商品名で販売されている。
【００８５】
本発明の一実施態様によれば、炭化水素系ブロックコポリマーは、スチレン−エチレン／ブチレン−スチレントリブロックコポリマーである。
【００８６】
本発明の好ましい実施態様によれば、特にスチレン−ブチレン／エチレン−スチレントリブロックコポリマーとスチレン−エチレン／ブチレンジブロックコポリマーの混合物、特にＫｒａｔｏｎ Ｐｏｌｙｍｅｒｓ社によりＫｒａｔｏｎ(R) Ｇ１６５７Ｍの商品名で販売されているものが使用され得る。
【００８７】
別の好ましい実施態様によれば、本発明による組成物は、水素化スチレン−ブチレン／エチレン−スチレントリブロックコポリマーと水素化エチレン−プロピレン−スチレンスターバーストポリマーの混合物を含み、そのような混合物は特にイソドデカン又は別の油中にあり得る。そのような混合物は、例えばＰｅｎｒｅｃｏ社によりＶｅｒｓａｇｅｌ(R) Ｍ５９６０及びＶｅｒｓａｇｅｌ(R) Ｍ５６７０の商品名で販売されている。
【００８８】
有利には、前述のようなジブロックコポリマーは、ブロック炭化水素系コポリマー、特にスチレン−エチレン／プロピレンジブロックコポリマー、又は先述のようなジブロック及びトリブロックの混合物、例えばスチレン−ブチレン／エチレン−スチレントリブロックコポリマーとスチレン−エチレン／ブチレンジブロックコポリマーの混合物として使用される。
【００８９】
ブロック炭化水素系コポリマーは、組成物の総重量に対して２．５重量％から１５重量％の範囲、好ましくは組成物の総重量に対して２．５重量％から８重量％の範囲の含有量で存在し得る。
【００９０】
追加のシリコン油
本発明による組成物はまた、少なくとも一の追加の揮発性（飽和蒸気圧が２５℃で０．１３Ｐａ以上）又は不揮発性（飽和蒸気圧が０．１３Ｐａ未満）、好ましくは揮発性シリコン油を含み得る。
【００９１】
「シリコン油」という用語は、少なくとも一のシリコン原子を含有する、特にＳｉ−Ｏ基を含有する油を意味する。
【００９２】
使用に適した揮発性シリコン油の中でも、言及され得る例には、揮発性直鎖状又は環状シリコン油、特に粘性≦８センチストーク（８×１０−６ｍ２／ｓ）を有し、特に２個から７個のシリコン原子を含有するものが含まれ、これらのシリコンは任意選択的に１個から１０個の炭素原子を含有するアルキル又はアルコキシ基を含む。
【００９３】
本発明で使用され得る揮発性シリコン油としては、特にオクタメチルシクロテトラシロキサン、シクロペンタジメチルシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン及びドデカメチルペンタシロキサン、並びにそれらの混合物が挙げられる。
【００９４】
不揮発性シリコン油としては、非フェニル不揮発性シリコン油、例えばポリジメチルシロキサン（ＰＤＭＳ）が挙げられ、ＰＤＭＳは脂肪族基、特にペンダント及び／又はシリコン鎖の末端のアルキル又はアルコキシを含み、これらの基はそれぞれ２個から２４個の炭素原子を含む。例としては、Ｅｖｏｎｉｋ Ｇｏｌｄｓｃｈｍｉｄｔにより商品名Ａｂｉｌ Ｗａｘ ９８０１で販売されるセチルジメチコンが挙げられる。
【００９５】
任意選択的に一又は複数のジメチコン断片（−（ＣＨ３）２−ＳｉＯ−；この断片はポリマーの末端にはない）を含む不揮発性フェニルシリコン油はまた、例えばフェニルトリメチコン、フェニルジメチコン、フェニルトリメチルシロキシジフェニルシロキサン、ジフェニルジメチコン及びトリメチルペンタフェニルトリシロキサン、並びにそれらの混合物にも適している。
【００９６】
組成物が追加の、好ましくは揮発性の油を含む場合、油は組成物の重量に対して１重量％から１５重量％の間で変化する。
【００９７】
好ましくは、組成物は組成物の重量に対して１０重量％を超える、特に５重量％を超える追加の不揮発性油を含まず、好ましくは一切含まない。
【００９８】
ワックス
本発明による組成物は任意選択的に少なくとも一のワックスを含み得る。
【００９９】
本発明の目的上、「ワックス」という用語は、室温（２５℃）で固形の、可逆的な固体／液体状態変化を有し、３０℃以上で１２０℃までの融点を有する親油性化合物を意味する。
【０１００】
ワックスの融点は、示差走査熱量測定（ＤＳＣ）、例えばＭｅｔｔｌｅｒ社によりＤＳＣ ３０の商品名で販売される熱量計を使用して測定され得る。
【０１０１】
ワックスは、炭化水素系ワックス、フルオロワックス及び／又はシリコンワックスであってもよく、植物、鉱物、動物及び／又は合成由来であってもよい。特に、ワックスは、２５℃を超える、更に良いのは４５℃を超える融点を有する。
【０１０２】
炭化水素系ワックス、例えば蜜ろう、ラノリンワックス又は支那ろう；糠ろう、カルナバワックス、キャンデリラワックス、オーリクリーワックス、エスパルトグラスワックス、コルク繊維ワックス、サトウキビワックス、木ろう及びウルシロウ；モンタンワックス、微結晶ワックス、パラフィン及びオゾケライト；ポリエチレンワックス、Ｆｉｓｃｈｅｒ−Ｔｒｏｐｓｃｈ合成により得られるワックス、及びワックス状コポリマー並びにそれらのエステルが特に使用され得る。
【０１０３】
直鎖状又は分岐状Ｃ８−Ｃ３２脂肪酸鎖を含有する動物又は植物油の接触水素化により得られるワックスも挙げられる。
【０１０４】
これらのワックスの中でも、特に、水素化ホホバ油、異性化ホホバ油、例えばＤｅｓｅｒｔ Ｗｈａｌｅ社によりＩｓｏ−Ｊｏｊｏｂａ−５０(R)の商品名で製造又は販売されているトランス異性化部分水素化ホホバ油、水素化ヒマワリ油、水素化ヒマシ油、水素化ヤシ油、水素化ラノリン油及びＨｅｔｅｒｅｎｅ社によりＨｅｓｔ ２Ｔ−４Ｓの商品名で販売されるｂｉｓ（１，１，１−トリメチルオールプロパン）テトラステアレート、Ｈｅｔｅｒｅｎｅ社によりＨｅｓｔ ２Ｔ−４Ｂの商品名で販売されるｂｉｓ（１，１，１−トリメチルオールプロパン）テトラベヘネートが挙げられる。
【０１０５】
シリコンワックス、例えば１６個から４５個の炭素原子を含有するアルキル又はアルコキシジメチコン、ポリプロピルシルセスキオキサンワックス（国際公開第２００５／１００４４４号に記載のようなもの）、特にＤｏｗ ＣｏｒｎｉｎｇによりＳＷ−８００５ Ｃ３０Ｒｅｓｉｎ Ｗａｘの商品名で販売されるＣ３０−Ｃ４５アルキルジメチルシリルポリプロピルシルセスキオキサン化合物が挙げられる。
【０１０６】
Ｐｈｙｔｏｗａｘ Ｏｌｉｖｅ １８ Ｌ ５７の商品名で販売される、ステアリルアルコールでエステル化されたオリーブ油の水素化により得られるワックス又はＳｏｐｈｉｍ社によりＰｈｙｔｏｗａｘ Ｃａｓｔｏｒ １６Ｌ６４及び２２Ｌ７３の商品名で販売される、セチルアルコールでエステル化されたヒマシ油の水素化により得られるワックスも使用され得る。そのようなワックスはＦＲ−Ａ−２７９２１９０に記載される。
【０１０７】
組成物がワックスを含む場合、ワックスの含有量は、組成物の重量に対して０．１重量％から３０重量％、有利には０．３重量％から２０％重量を占める。
【０１０８】
本発明の特定の実施態様に従い、ワックスの含有量は、組成物の重量に対して１０重量％を超えず、特に組成物の重量に対して５重量％を超えない。本発明の特定の実施態様によれば、組成物はワックスを含まない。
【０１０９】
染料
本発明に従った組成物は少なくとも一の染料を含み得る。
【０１１０】
この（又はこれらの）染料は、好ましくは粉状物質、脂溶性染料、及びそれらの混合物である。
【０１１１】
好ましくは、本発明による組成物は少なくとも一の脂溶性染料を含む。脂溶性染料は、顔料及び真珠層、好ましくは染料より選択され得る。
【０１１２】
染料は、白色又は有色であり、無機物及び／又は有機物であり、並びに被覆されているか又はされていない可能性がある。無機顔料の中でも、金属酸化物、特に二酸化チタン、任意選択的に表面処理したジルコニウム、亜鉛又は酸化セリウム、及び鉄、酸化チタン若しくは酸化クロム、マンガンバイオレット、ウルトラマリンブルー、クロム水和物及び第二鉄青が挙げられる。有機顔料の中でも、カーボンブラック、Ｄ＆Ｃタイプの顔料及びコチニールカーマインに基づく又はバリウム、ストロンチウム、カルシウム若しくはアルミニウムに基づくレーキが挙げられる。
【０１１３】
真珠層は、チタン若しくはオキシ塩化ビスマスで被覆された雲母等の白色真珠箔、酸化鉄を有するチタン雲母、特に第二鉄青若しくは酸化クロムを有するチタン雲母、上記の種類の有機顔料を有するチタン雲母等の有色真珠箔、及びオキシ塩化ビスマスに基づく有色顔料より選択され得る。
【０１１４】
脂溶性染料は、例えばスダンレッド、Ｄ＆Ｃ赤色１７号、Ｄ＆Ｃ緑色６号、β−カロテン、大豆油、スダンブラウン、Ｄ＆Ｃ黄色１１号、Ｄ＆Ｃ紫色２号、Ｄ＆Ｃ橙色５号、キノリンイエロー及びアナトーである。
【０１１５】
好ましくは、組成物、特にマスカラのタイプの阻止絵物に含有される顔料は、金属酸化物より選択される。
【０１１６】
より好ましくは、本発明による組成物中に含有される染料は、特にＳｕｎ社よりＳｕｎｐｕｒｏ Ｂｌａｃｋ Ｉｒｏｎ Ｏｘｉｄｅ Ｃ３３−７００１(R)の商品名で販売されるような酸化鉄より選択される。
【０１１７】
これらの染料は、組成物の総重量に対して０．２重量％から４０重量％の範囲、特に０．５重量％から２２重量％の範囲の含有量で存在し得る。本発明の具体的な変化形によれば、染料の含有量は、組成物の総重量に対して０．８重量％から１５重量％を占める。
【０１１８】
繊維
本発明による組成物は少なくとも一の繊維も含み得る。
【０１１９】
「繊維」という用語は、ＬがＤよりも大きく、好ましくはＤより非常に大きく、Ｄが繊維の横断面が内接している円の直径であるような長さＬ及び直径Ｄの物体を意味するものと理解されるべきである。特に、比Ｌ／Ｄ（又は縦横比）は、３．５から２，５００の範囲、好ましくは５から５００の範囲、更に良いのは５から１５０の範囲より選択される。
【０１２０】
本発明の組成物に使用され得る繊維は、合成又は天然由来の、無機又は有機繊維であり得る。それらは短いか又は長く、個別であるか又はまとめられて、例えば編まれているか、且つ隙間があるか又は中身が詰まっていてもよい。それらはあらゆる形を有してもよく、想定される特定の用途に応じて特に円又は多角形（四角形、六角形又は八角形）の横断面を有してもよい。特に、怪我を防ぐためにそれらの末端は丸く及び／又は磨かれている。
【０１２１】
特に、繊維は１μｍから１０ｍｍ、好ましくは０．１ｍｍから５ｍｍ、更に良いのは０．３ｍｍから３ｍｍの範囲の長さを有する。それらは、２ｎｍから５００μｍの範囲、好ましくは１００ｎｍから１００μｍの範囲、更に良いのは１μｍから５０μｍの直径を有する円内に含まれる横断面を有し得る。繊維の重量又は糸番手は、しばしばデニール又はデシテックスで示され、糸９ｋｍ当たりのグラムで重量を表す。好ましくは、糸番手は、０．０１から１０デニールの範囲、好ましくは０．１から２の範囲、更に良いのは０．３から０．７の範囲より選択される糸番手を有する。
【０１２２】
本発明による組成物に使用され得る繊維は、硬質又は軟質繊維から選択されてもよく、合成又は天然、無機又は有機由来であってもよい。
【０１２３】
更に、繊維は表面処理されているか又はされておらず、被覆されているか又はされておらず、且つ着色されているか又はされていない可能性がある。
【０１２４】
本発明による組成物に使用され得る繊維としては、
ポリアミド（Ｎｙｌｏｎ(R)）繊維等の軟質繊維又はポリイミドアミド等の硬質繊維、例えばＲｈｏｄｉａ社によりＫｅｒｍｅｌ(R)及びＫｅｒｍｅｌ Ｔｅｃｈ(R)の商品名で販売されるもの又は特にＤｕＰｏｎｔ ｄｅ Ｎｅｍｏｕｒｓ社によりＫｅｖｌａｒ(R)の商品名で販売されるポリ（ｐ−フェニレンテレフタルアミド（若しくはアラミド）が挙げられる。
【０１２５】
繊維は、組成物の総重量に対して０．５重量％から３０重量％の範囲、特に２重量％から２５重量％の範囲の含有量で存在し得る。本発明の好ましい実施態様に従って、繊維の含有量は、存在する場合、組成物の重量に対して１０重量％以下、好ましくは５重量％以下である。
【０１２６】
追加充填剤
「充填剤」という用語は、組成物の媒体中に溶けず且つ分散する形態である、あらゆる形態の、無機又は有機性の、無色又は白色の固体粒子を意味するものと理解されるべきである。
【０１２７】
本願において、「無機充填剤」は室温（２５℃）で媒体に溶けないあらゆる無機固体を意味するものと理解される。
【０１２８】
「無機」という用語は、化学構造が炭素原子を含まない、あらゆる化合物又はポリマーを指す。
【０１２９】
充填剤は表面被覆されているか又はされていなくてもよく、特にそれらはシリコン、アミノ酸、フルオロ誘導体又は組成物中の充填剤の分散及び適合性を促進する他の物質で表面処理されていてもよい。
【０１３０】
そのような充填剤は、無機増粘剤とは異なり、先述の着色剤とも異なる。
【０１３１】
充填剤は球状であってもよく、即ち少なくとも円形の一般部を含み、好ましくは少なくとも球状部を定義し、好ましくは凹面又は隙間（球、小球、ボウル、馬蹄形等）、又はラメラを内部定義し得る。
【０１３２】
そのような充填剤は、有利には、
−シリカ粉末、例えば三好化成株式会社によりシリカビーズＳＢ−７００の商品名で販売されるか又は旭硝子株式会社によりサンスフェアＨ５１若しくはサンスフェアＨ３３の商品名で販売される多孔性シリカミクロスフェア；又は旭硝子株式会社によりＳＡサンスフェアＨ３３若しくはＳＡサンスフェアＨ−５３の商品名で販売されるポリジメチルシロキサン被覆の非晶質シリカミクロスフェア、
−アクリル（コ）ポリマー粉末及びその誘導体、特に：
＊Ｗａｃｋｈｅｒｒ社によりＣｏｖａｂｅａｄ(R)ＬＨ８５の商品名で販売される又は松本油脂製薬株式会社によりマイクロスフェアーＭ−１００(R)の商品名で販売されるポリメチルメタクリレート粉末、
＊Ｄｏｗ Ｃｏｒｎｉｎｇ社によりＤｏｗ Ｃｏｒｎｉｎｇ ５６４０ Ｍｉｃｒｏｓｐｏｎｇｅ(R) Ｓｋｉｎ Ｏｉｌ Ａｄｓｏｒｂｅｒの商品名で販売されるか又はＧａｎｚ Ｃｈｅｍｉｃａｌ社によりＧａｎｚｐｅａｒｌ(R) ＧＭＰ−０８２０の商品名で販売されるポリメチルメタクリレート／エチレングリコールジメタクリレート粉末、
＊Ａｍｃｏｌ Ｈｅａｌｔｈ ａｎｄ Ｂｅａｕｔｙ Ｓｏｌｕｔｉｏｎｓ Ｉｎｃ．によりＰｏｌｙ−Ｐｏｒｅ(R) Ｌ２００又はＰｏｌｙ−Ｐｏｒｅ(R) Ｅ２００の商品名で販売されるポリアリルメタクリレート／エチレングリコールジメタクリレート粉末、
＊Ｄｏｗ Ｃｏｒｎｉｎｇ社によりＰｏｌｙｔｒａｐ(R) ６６０３の商品名で販売されるエチレングリコールジメタクリレート／ラウリルメタクリレートコポリマー粉末、
＊積水化成品工業株式会社によりテクポリマーＡＣＰ−８Ｃの商品名で販売される任意選択的な架橋アクリレート／アルキルアクリレートコポリマー粉末架橋アクリレート／エチルヘキシルアクリレートコポリマー粉末、
＊住友精化株式会社によりフロービーズ(R)の商品名で販売される製品のようなエチレン／アクリレートコポリマー粉末、
＊ＥｘｐａｎｃｅｌによりＥｘｐａｎｃｅｌの商品名で販売されるアクリロニトリル（コ）ポリマーの拡張中空粒子又は松本油脂製薬株式会社によりマイクロパールＦ ８０ ＥＤ(R)の商品名で販売されるマイクロスフェア、
−例えば、東色ピグメント株式会社によりプラスチックパウダーＤ−４００、プラスチックパウダーＣＳ−４００、プラスチックパウダーＤ−８００及びプラスチックパウダーＴ−７５の商品名で販売されるポリウレタン粉末、
−有利には以下より選択されるシリコン粉末：
＊ポリメチルシルセスキオキサン粉末、とくにＭｏｍｅｎｔｉｖｅ Ｐｅｒｆｏｒｍａｎｃｅ Ｍａｔｅｒｉａｌｓ社によりＴｏｓｐｅａｒｌの商品名、特にＴｏｓｐｅａｒｌ １４５ Ａの商品名で販売されるもの、
＊シリコン樹脂、特に信越化学工業株式会社によりＫＳＰ−１００、ＫＳＰ−１０１、ＫＳＰ−１０２、ＫＳＰ−１０３、ＫＳＰ−１０４又はＫＳＰ−１０５の商品名で販売される製品（ＩＮＣＩ名称：ビニルジメチコン／メチコンシルセスキオキサンクロスポリマー）のような、シルセスキオキサン樹脂で被覆されたオルガノポリシロキサンエラストマー粉末、
＊Ｄｏｗ Ｃｏｒｎｉｎｇ社によりＴｒｅｆｉｌ(R) Ｐｏｗｄｅｒ Ｅ−５０５Ｃ又はＴｒｅｆｉｌ(R) Ｐｏｗｄｅｒ Ｅ−５０６Ｃの商品名で販売される製品のようなシリコンエラストマー粉末、
＊例えば公開特許公報第２００３−１２８７８８号又は第２０００−１９１７８９号又はＥＰ１５７９８４１に記載されるもの及び特に竹本油脂株式会社により販売されるもののようなボウルの形態のオルガノシリコン粒子の粉末、
−Ｎｙｌｏｎ(R)粉末、特に、Ａｒｋｅｍａ社によりＯｒｇａｓｏｌ(R) ２００２ ＥＸＳ ＮＡＴ ＣＯＳの商品名で販売されるナイロン粉末のようなナイロン１２粉末のようなポリアミド粉末、
−多糖粉末、特にデンプン粉末、特に架橋又は無架橋トウモロコシ、小麦又は米デンプンのような天然有機物、Ｎａｔｉｏｎａｌ Ｓｔａｒｃｈ社によりＤｒｙ−Ｆｌｏ(R)の商品名で販売されるオクテニルコハク酸無水物で架橋されたデンプン粉末又はＣａｒｇｉｌｌ社によりＣ＊Ｇｅｌ ０４２０１の商品名で、Ｒｏｑｕｅｔｔｅ社によりＣｏｒｎ Ｓｔａｒｃｈ Ｂの商品名で、Ｄｒａｃｏ Ｎａｔｕｒａｌ Ｐｒｏｄｕｃｔｓ社によりＯｒｇａｎｉｃ Ｃｏｒｎ Ｓｔａｒｃｈの商品名で販売されるようなワックス状コーンスターチ粉末、
−大東化成工業株式会社によりセルロースビーズＤ−１０、セルロースビーズＤ−５及びセルロースビーズＵＳＦの商品名で販売されるような球状セルロース微小粒子、
−Ｎ−（Ｃ８−Ｃ２２炭素原子アクリル化）アミノ酸の粒子；アミノ酸は、たとえばリジン、グルタミン酸又はアラニン、好ましくはリジン、例えば味の素株式会社製のアミホープＬＬ又はＣｏｒｕｍ社によりＣｏｒｕｍ ５１０５ Ｓの商品名で販売されるもの、
−Ｗｏｒｌｄ Ｍｉｎｅｒａｌｓ社によりＰｅｒｌｉｔｅ Ｐ１４３０、Ｐｅｒｌｉｔｅ Ｐ２５５０、Ｐｅｒｌｉｔｅ Ｐ２０４０又はＯｐＴｉＭａｔＴＭ １４３０ ＯＲ若しくは２５５０ ＯＲの商品名で販売されるもののようなパーライト粉末、Ｉｍｅｒｙｓ社製のＥｕｒｏｐｅｒｌ ＥＭＰ−２及びＥｕｒｏｐｅｒｌ １
−Ｚｅｏｃｈｅｍ社によりＺｅｏｆｌａｉｒ ３００、Ｚｅｏｆｌａｉｒ ２００、Ｚｅｏｆｌａｉｒ １００、Ｘ−Ｍｏｌ及びＸ−Ｍｏｌ ＭＴの商品名で販売されるもののようなゼオライト
−Ｉｍｅｒｙｓ社によりＣａｌｃｉｄｏｌの商品名で販売されるもの、ＬＣＷ（Ｓｅｎｓｉｅｎｔ）社によりＣａｒｂｏｍａｔの商品名で販売されるもの又はＯｍｙａ社によりＯｍｙａｃａｒｅ ６０−ＡＶの商品名で販売されるもののような炭酸マグネシウムカルシウム粒子
より選択される。
【０１３３】
例えばＩｍｅｒｙｓ社によりＬｕｚｅｎａｃ ｈａｒｍａ Ｍ及びＵＭの商品名で販売される並びに日本タルク株式会社によりタルクＳＧ−２０００の商品名で販売されるタルク粒子；Ｍｅｒｃｋ社によりＭｉｃａ Ｍ ＲＰ及びＳｉｌｋ Ｍｉｃａの商品名で販売されるようなもの、若しくは三好化成工業株式会社によりセリサイトＳ−１５２−ＢＣの商品名で販売される製品のような天然又は合成雲母粒子；炭酸カルシウム及び炭酸水素マグネシウム；窒化ホウ素；フッ素金雲母；並びにそれらの混合物も使用され得る。
【０１３４】
球状充填剤は、疎水性処理剤で被覆されていてもよい。疎水性処理剤は、脂肪酸、例えばステアリン酸；金属石鹸、例えばジミリスチン酸アルミニウム、水素化タロウグルタメートのアルミニウム塩；アミノ酸；Ｎ−アシルアミノ酸又はその塩；レシチン、チタン酸イソプロピルトリイソステアリル、及びそれらの混合物より選択されてもよい。Ｎ−アシルアミノ酸は、８個から２２個の炭素原子を含有するアシル基、例えば２−エチルヘキサノイル、カプロイル、ラウロイル、ミリストイル、パルミトイル、ステアロイル又はココイル基を含んでもよい。これらの化合物の塩は、アルミニウム塩、マグネシウム塩、カルシウム塩、ジルコニウム塩、亜鉛塩、ナトリウム塩又はカリウム塩であってもよい。アミノ酸は、例えばリジン、グルタミン酸又はアラニンであってもよい。前述の化合物において言及される「アルキル」という用語は、特に１個から３０個の炭素原子を含有する、好ましくは５個から１６個の炭素原子を含有するアルキル基を意味する。
【０１３５】
組成物は、有利には、組成物の重量に対して０．５重量％から３０重量％の間、特に２重量％から１５重要％、より好ましくは２重量％から１５重量％の追加充填剤の含有量を有する。
【０１３６】
特定の実施態様によれば、追加充填剤の含有量は、組成物の重量に対して１０重量％以下、好ましくは５重量％以下である。好ましくは、組成物は充填剤を含まない。
【０１３７】
炭化水素系樹脂
本発明による組成物はまた、インデン炭化水素系樹脂、ペンタンジエン脂肪族樹脂、ペンタンジエン及びインデンの混合樹脂、シクロペンタンジエンダイマーのジエン樹脂、イソプレンダイマーのジエン樹脂、並びにそれらの混合物より選択される少なくとも一の炭化水素系樹脂も含む。
【０１３８】
好ましくは、炭化水素系樹脂は、１００００ｇ／ｍｏｌ以下、特に２５０から５０００ｇ／ｍｏｌの範囲、更に良いのは２０００ｇ／ｍｏｌ以下、特に２５０から２０００ｇ／ｍｏｌの範囲の数平均分子量を有する。
【０１３９】
数平均分子量（Ｍｎ）は、ゲル浸透液体クロマトグラフィー（ＴＨＦ溶媒、直鎖状ポリスチレン標準で確立された較正曲線、屈折率検出器）により決定される。
【０１４０】
本発明による組成物の樹脂は、有利には粘着力を高める樹脂である。そのような樹脂は、特にＤｏｎａｔａｓ Ｓａｔａｓにより編集されたＨａｎｄｂｏｏｋ ｏｆ Ｐｒｅｓｓｕｒｅ Ｓｅｎｓｉｔｉｖｅ Ａｄｈｅｓｉｖｅ Ｔｅｃｈｎｏｌｏｇｙ、第３版、１９８９年、６０９−６１９ページに記載される。
【０１４１】
好ましくは、炭化水素系樹脂は、それらが含むモノマーの種類に従って、
−好ましくはインデンモノマーの大部分及びスチレン、メチルインデン及びメチルスチレン、及びそれらの混合物より選択されるモノマーの小部分の重合から誘導される樹脂のような、インデン炭化水素系樹脂
として分類され得る低分子量ポリマーより選択される。これらの樹脂は任意選択的に水素化されていてもよい。これらの樹脂は２９０から１１５０ｇ／ｍｏｌの範囲の分子量を有し得る。
【０１４２】
挙げられるインデン樹脂の例は、Ｅｘｘｏｎ Ｃｈｅｍ．社によりＥｓｃｏｒｅｚ ７１０５の商品名で販売されるもの、Ｎｅｖｉｌｌｅ Ｃｈｅｍ．社製のＮｅｖｃｈｅｍ １００及びＮｅｖｅｘ １００、Ｓａｒｔｏｍｅｒ社製のＮｏｒｓｏｌｅｎｅ Ｓ１０５、Ｈｅｒｃｕｌｅｓ社製のＰｉｃｃｏ ６１００及びＲｅｓｉｎａｌｌ Ｃｏｒｐ．社製のＲｅｓｉｎａｌｌ、又はＥａｓｔｍａｎ Ｃｈｅｍｉｃａｌ社によりＲｅｇａｌｉｔｅ、特にＲｅｇａｌｉｔｅ Ｒ１１００、Ｒｅｇａｌｉｔｅ Ｒ１０９０、Ｒｅｇａｌｉｔｅ Ｒ７１００、Ｒｅｇａｌｉｔｅ Ｒ１０１０ Ｈｙｄｒｏｃａｒｂｏｎ Ｒｅｓｉｎ及びＲｅｇａｌｉｔｅ Ｒ１１２５ Ｈｙｄｒｏｃａｒｂｏｎ Ｒｅｓｉｎの商品名で販売される水素化インデン／メチルスチレン／スチレンコポリマー；
−１，３−ペンタンジエン（トランス−又はシス−ピペリレン）モノマーの大部分の重合とイソプレン、ブタン、２−メチル−２−ブタン、ペンタン及びそれらの混合物から選択される小モノマーの重合とに由来するもののような脂肪族ペンタンジエン樹脂を含む。これらの樹脂は１０００から２５００ｇ／ｍｏｌの範囲の分子量を有し得る。
【０１４３】
そのような１，３−ペンタンジエン樹脂は、例えばＥａｓｔｍａｎ Ｃｈｅｍｉｃａｌ社によりＰｉｃｃｏｔａｃ ９５の商品名で、Ｅｘｘｏｎ Ｃｈｅｍｉｃａｌｓ社によりＥｓｃｏｒｅｚ １３０４の商品名で、Ｎｅｖｉｌｌｅ Ｃｈｅｍ社によりＮｅｖｔａｃ １００の商品名で、又はＧｏｏｄｙｅａｒ社によりＷｉｎｇｔａｃｋ ９５の商品名で販売される；
−上記のようなペンタンジエン及びインデンモノマーの混合物の重合に由来する、ペンタンジエンとインデンとの混合樹脂、例えばＥｘｘｏｎ Ｃｈｅｍｉｃａｌｓ社によりＥｓｃｏｒｅｚ ２１０１の商品名で、Ｎｅｖｉｌｌｅ Ｃｈｅｍ．社によりＮｅｖｐｅｎｅ ９５００の商品名で、Ｈｅｒｃｕｌｅｓ社によりＨｅｒｃｏｔａｃ １１４８の商品名で、Ｓａｒｔｏｍｅｒ社によりＮｏｒｓｏｌｅｎｅ Ａ １００の商品名で、並びにＧｏｏｄｙｅａｒ社によりＷｉｎｇｔａｃｋ ８６、Ｗｉｎｇｔａｃｋ Ｅｘｔｒａ及びＷｉｎｇｔａｃｋ Ｐｌｕｓの商品名で販売される樹脂；
−インデン及びスチレンより選択される第一のモノマーとジシクロペンタジエン、メチルジシクロペンタンジエン及びその他ペンタンジエンダイマー、並びのそれらの混合物のようなシクロペンタンジエンより選択される第二のモノマーとの重合に由来するもののようなシクロペンタンジエンダイマーのジエン樹脂。これらの樹脂は、一般的に５００から８００ｇ／ｍｏｌの範囲の分子量を有し、例えばＡｒｉｚｏｎａ Ｃｈｅｍｉｃａｌ Ｃｏ．社によりＢｅｔａｐｒｅｎｅ ＢＲ １００の商品名で販売されるもの、Ｎｅｖｉｌｌｅ Ｃｈｅｍ．社によりＮｅｖｉｌｌｅ ＬＸ−６８５−１２５及びＮｅｖｉｌｌｅ ＬＸ−１０００の商品名で販売されるもの、Ｈｅｒｃｕｌｅｓ社によりＰｉｃｃｏｄｉｅｎｅ ２２１５の商品名で販売されるもの、Ｌａｗｔｅｒ社によりＰｅｔｒｏ−Ｒｅｚ ２００の商品名で販売されるもの又はＲｅｓｉｎａｌｌ Ｃｏｒｐ．社によりＲｅｓｉｎａｌｌ ７６０の商品名で販売されるもの；
−α−ピネン、β−ピネン及びリモネン、並びにそれらの混合物より選択される少なくとも一のモノマーの重合に由来するテルペン樹脂のようなイソプレンダイマーのジエン樹脂。これらの樹脂は３００から２０００ｇ／ｍｏｌの範囲の分子量を有し得る。そのような樹脂は、例えばＨｅｒｃｕｌｅｓ社によりＰｉｃｃｏｌｙｔｅ Ａ１１５及びＳ１２５の商品名で、又はＡｒｉｚｏｎａ Ｃｈｅｍ．社によりＺｏｎａｒｅｚ ７１００若しくはＺｏｎａｔａｃ ０５ Ｌｉｔｅの商品名で販売される。
【０１４４】
水素化樹脂のような特定の修飾された樹脂としては、例えばＥａｓｔｍａｎ Ｃｈｅｍｉｃａｌ Ｃｏ．社によりＥａｓｔｏｔａｃ Ｃ６−Ｃ２０ Ｐｏｌｙｏｌｅｆｉｎの商品名で販売されるもの、Ｅｘｘｏｎ Ｃｈｅｍｉｃａｌｓ社によりＥｓｃｏｒｅｚ ５３００の商品名で販売されるもの、又はＮｅｖｉｌｌｅ Ｃｈｅｍ．社によりＮｅｖｉｌｌａｃ Ｈａｒｄ若しくはＮｅｖｒｏｚの商品名で販売される樹脂、Ｈｅｒｃｕｌｅｓ社によりＰｉｃｃｏｆｙｎ Ａ−１００、Ｐｉｃｃｏｔｅｘ １００若しくはＰｉｃｃｏｖａｒ ＡＰ２５の商品名で販売される樹脂、又はＳｃｈｅｎｅｃｔａｄｙ Ｃｈｅｍｉｃａｌ Ｃｏ．社により販売されるＳＰ−５５３樹脂が挙げられる。
【０１４５】
好ましくは、組成物は、先述の炭化水素系樹脂、特にインデン炭化水素系樹脂及び脂肪族ペンタジエン樹脂、又はそれらの混合物より選択される少なくとも一の化合物を含む。好ましい一実施態様によれば、炭化水素系樹脂は、インデン炭化水素系樹脂より選択される。
【０１４６】
好ましい一実施態様によれば、樹脂は、インデン／メチルスチレン／水素化スチレンコポリマーより選択される。
【０１４７】
特に、インデン／メチルスチレン／水素化スチレンコポリマー、例えばＥａｓｔｍａｎ Ｃｈｅｍｉｃａｌ社によりＲｅｇａｌｉｔｅの商品名で販売されるもの、例えばＲｅｇａｌｉｔｅ Ｒ １１００、Ｒｅｇａｌｉｔｅ Ｒ １０９０、Ｒｅｇａｌｉｔｅ Ｒ−７１００、Ｒｅｇａｌｉｔｅ Ｒ １０１０ Ｈｙｄｒｏｃａｒｂｏｎ Ｒｅｓｉｎ及びＲｅｇａｌｉｔｅ Ｒ １１２５ Ｈｙｄｒｏｃａｒｂｏｎ Ｒｅｓｉｎが使用され得る。
【０１４８】
組成物が少なくとも一の炭化水素系樹脂を含む場合、この樹脂の含有量は、組成物の重量に対して２５重量％以下、好ましくは５重量％から２０重量％の範囲である。
【０１４９】
任意添加剤
組成物は、例えば、先述のポリマー粒子以外の塗膜形成剤；抗酸化剤；保存剤；香料；香味料；中和剤；湿潤剤；有機増粘剤；コアレッサー；保湿剤；ビタミン、及びそれらの混合物より選択される少なくとも一の任意の成分を含み得る。
【０１５０】
本発明の一実施態様によれば、組成物は少なくとも一の可塑剤を含む。ポリマー粒子が分散体の形態で提供される場合、可塑剤は有利には前記分散体中に存在する。
【０１５１】
好ましくは、可塑剤は、クエン酸トリ−ｎ−ブチル、トリプロピレングリコールモノメチルエーテル（ＩＮＣＩ名：ＰＰＧ−３メチルエーテル）及びトリメチルペンタフェニルトリシロキサン（Ｄｏｗ Ｃｏｒｎｉｎｇ社によりＤｏｗ Ｃｏｒｎｉｎｇ ＰＨ−１５５５ ＨＲＩ Ｃｏｓｍｅｔｉｃ Ｆｌｕｉｄの商品名で販売される。）より選択され得る。これらの可塑剤は、ポリマー塗膜の機械的強度を増加させることを可能にする。
【０１５２】
可塑剤は、ポリマー粒子の総重量に対して５重量％から５０重量％の範囲の含有量で存在し得る。
【０１５３】
言うまでもなく、当業者は、本発明による組成物の有利な特性が想定される添加によって影響を受けない又は実質的に受けないように、任意の追加添加剤及び／又はその量を選択するように注意するであろう。
【０１５４】
したがって、本発明による組成物は、ケラチン物質、特に唇、更に特に睫毛又は眉毛のようなケラチン繊維をケアすること及び／又はメイクアップすることが意図される。
【０１５５】
それらは有利には生理的に許容される媒体、言い換えれば、処理されたケラチン物質と適合性がある媒体を含有する。
【０１５６】
本発明による組成物は、液体又は固体の形態であってもよい。好ましくは、組成物は液体形態である。
【０１５７】
「液体」という用語は、２５℃及び大気圧（１．０１３×１０５Ｐａ）での粘度を測定することができる組成物を指す。
【０１５８】
本発明による組成物は、無水形態、又は水中油型若しくは油中水型エマルジョンの形態であってもよい。
【０１５９】
組成物が水を含む場合、水含有量は、組成物の重量に対して１５重量％を超えず、特に１０重量％を超えない。好ましくは、もし存在する場合、水含有量は、組成物の重量に対して５重量％を超えない。
【０１６０】
本発明の好ましい実施態様に従って、組成物は無水である。
【０１６１】
「無水」という用語は、水は組成物に意図的に添加されないが、組成物中に使用されるさまざまな化合物中に微量で存在してもよいことを意味する。
【０１６２】
有利には、本発明による組成物は、メイクアップ組成物、特に、好ましくは液体形態の、マスカラ又は口紅である。
【０１６３】
好ましくは、組成物の炭化水素系の油は揮発性油より選択される。
【０１６４】
言うまでもなく、これらの組成物は有利には着色されている。これらの化合物の性質及び含有量に関する記載が参照され得る。
【０１６５】
マスカラに関して、これらの組成物は従来、２５℃及び大気圧（１．０１３×１０５Ｐａ）で０．１から５０Ｐａ．ｓ、特に１から３０Ｐａ．ｓの粘度を有する。マスカラの場合、粘度は特に４Ｐａ．ｓ以上である（Ｒｈｅｏｍａｔ ＲＭ１００(R)で測定）。
【０１６６】
一変化形によれば、炭化水素系、好ましくは揮発性油中の分散体の形態及び炭化水素系ブロックコポリマーに好ましくは組み込まれるポリマー粒子に加えて、組成物は少なくとも一の炭化水素系樹脂を含む。樹脂は、好ましくは組成物の重量に対して５重量％から２０重量％の間の含有量で組み込まれる。
【０１６７】
有利には、この変化形によれば、不揮発性油の含有量、組成物の重量に対して５重量％未満である。更により好ましい実施態様に従って、組成物は不揮発性油を含まない。
【０１６８】
この変化形の別の特定の実施態様によれば、組成物は、組成物の重量に対して５重量％未満、特に２重量％未満、更に優先的には１重量％の含有量の追加充填剤を含む。
【０１６９】
これらの変化形は組み合わされてもよい。
【０１７０】
唇のメイクアップ組成物に関して、それらは固体形態（棒状、皿状）又は液体形態（光沢）、好ましくは液体形態あであってもよい。通常、液体口紅組成物の粘度は、０．３Ｐａ．ｓから３Ｐａ．ｓ（２５℃及び１．０１３×１０５Ｐａで測定）の範囲である。
【０１７１】
本発明の一変化形によれば、安定化したポリマー粒子及びブロックコポリマーに加えて、組成物は少なくとも一のワックスを含む。
【０１７２】
ワックスの含有量は、所望の生薬の形態（固体又は液体）に応じて調製される。
【０１７３】
好ましくは、前記組成物は、先述の少なくとも一の可塑剤を含む。
【０１７４】
本発明は、以下の実施例で更に詳細に説明される。
【０１７５】
実施例に記載される試薬の全ての百分率は、重量百分率である。
【実施例】
【０１７６】
合成実施例
実施例１
第一の工程において、１３００ｇのイソドデカン、３３７ｇのイソボルニルアクリレート、２８ｇのメチルアクリレート及び３．６４ｇのｔｅｒｔ−ブチルペロキシ−２−エチルヘキサノエート（ＡｋｚｏのＴｒｉｇｏｎｏｘ ２１Ｓ）を反応器に入れた。イソボルニルアクリレート／メチルアクリレートの質量比は９２／８である。混合物をアルゴン下で撹拌しながら９０℃で加熱した。
【０１７７】
反応２時間後、１４３０ｇのイソドデカンを反応器の原料に添加し、混合物を９０℃に加熱した。
【０１７８】
第二の工程において、１３７６ｇのメチルアクリレート、１３７６ｇのイソドデカン及び１３．７５ｇのＴｒｉｇｏｎｏｘ ２１Ｓの混合物を２時間３０分の間入れて、混合物を７時間おいて反応させた。３．３リットルのイソドデカンを次いで添加し、イソドデカンの一部をエバポレーションさせ、５０重量％の固形分を得た。
【０１７９】
イソドデカン中９２％のイソボルニルアクリレート及び８％のメチルアクリレートを含有する統計的コポリマー安定剤を用いて安定化されたメチルアクリレート粒子の分散体を得た。
【０１８０】
油性分散体は、合計で（安定剤＋粒子）８０％のメチルアクリレート及び２０％のイソボルニルアクリレートを含有する。
【０１８１】
分散体のポリマー粒子は、約１６０ｎｍの数平均粒径を有する。
【０１８２】
室温（２５℃）で７日間保存した後、分散体は安定している。
【０１８３】
実施例２
イソドデカン中のポリマーの分散体を、以下の工程を使用して、実施例１の調製方法に従って調製した。
工程１：２７５．５ｇのイソボルニルアクリレート、１１．６ｇのメチルアクリレート、１１．６ｇのエチルアクリレート、２．９９ｇのＴｒｉｇｏｎｏｘ ２１、７５０ｇのイソドデカン；続いて、反応後、７５０ｇのイソドデカンの添加。
工程２：５３９．５ｇのメチルアクリレート、５３９．５ｇのエチルアクリレート、１０．８ｇのＴｒｉｇｏｎｏｘ ２１Ｓ、１０７９ｇのイソドデカン。反応後、２リットルのイソドデカンを添加し、エバポレーションして、３５重量％の固形分を得る。
【０１８４】
イソボルニルアクリレート／メチルアクリレート／エチルアクリレート（９２／４／４）統計的コポリマー安定剤を用いて安定化されたメチルアクリレート／エチルアクリレート（５０／５０）コポリマー粒子のイソドデカン中の分散体を得た。
【０１８５】
油性分散体は、合計で（安定剤＋粒子）４０％のメチルアクリレート、４０％のエチルアクリレート及び２０％のイソボルニルアクリレートを含有する。
【０１８６】
室温（２５℃）で７日間保存した後、分散体は安定している。
【０１８７】
実施例３
イソドデカン中のポリマーの分散体を、以下の工程を使用して、実施例１の調製方法に従って調製した。
工程１：３１５．２ｇのイソボルニルアクリレート、１２．５ｇのメチルアクリレート、１２．５ｇのエチルアクリレート、３．４ｇのＴｒｉｇｏｎｏｘ ２１、５４０ｇのイソドデカン、３６０ｇの酢酸エチル；続いて、反応後、５４０ｇのイソドデカン及び３６０ｇの酢酸エチルの添加。
工程２：３０３ｇのメチルアクリレート、７７６ｇのエチルアクリレート、１５７ｇのアクリル酸、１１ｇのＴｒｉｇｏｎｏｘ ２１Ｓ、７４１．６ｇのイソドデカン及び４９４．４ｇの酢酸エチル。反応後、３リットルのイソドデカン／酢酸エチル混合物（重量比６０／４０）を添加し、酢酸エチルを全てエバポレーションし、イソドデカンを部分的にエバポレーションして４４重量％の固形分を得る。
【０１８８】
イソボルニルアクリレート／メチルアクリレート／エチルアクリレート（９２／４／４）統計的コポリマー安定剤を用いて安定化されたメチルアクリレート／エチルアクリレート／アクリル酸（２４．５／６２．８／１２．７）コポリマー粒子のイソドデカン中の分散体を得た。
【０１８９】
油性分散体は、合計で（安定剤＋粒子）１０％のアクリル酸、２０％のメチルアクリレート、５０％のエチルアクリレート及び２０％のイソボルニルアクリレートを含有する。
【０１９０】
室温（２５℃）で７日間保存した後、分散体は安定している。
【０１９１】
実施例４
イソドデカン中のポリマーの分散体を、以下の工程を使用して、実施例１の調製方法に従って調製した。
工程１：３１５．２ｇのイソボルニルアクリレート、１２．５ｇのメチルアクリレート、１２．５ｇのエチルアクリレート、３．４ｇのＴｒｉｇｏｎｏｘ ２１、５４０ｇのイソドデカン、３６０ｇの酢酸エチル；続いて、反応後、５４０ｇのイソドデカン及び３６０ｇの酢酸エチルの添加。
工程２：１４５ｇのメチルアクリレート、９３４ｇのエチルアクリレート、１５７ｇのアクリル酸、１２．３６ｇのＴｒｉｇｏｎｏｘ ２１Ｓ、７４１．６ｇのイソドデカン及び４９４．４ｇの酢酸エチル。反応後、３リットルのイソドデカン／酢酸エチル混合物（重量比６０／４０）を添加し、酢酸エチルを全てエバポレーションし、イソドデカンを部分的にエバポレーションして４４重量％の固形分を得る。
【０１９２】
イソボルニルアクリレート／メチルアクリレート／エチルアクリレート（９２／４／４）統計的コポリマー安定剤を用いて安定化されたメチルアクリレート／エチルアクリレート／アクリル酸（１１．７／７５．６／１２．７）コポリマー粒子のイソドデカン中の分散体を得た。
【０１９３】
油性分散体は、合計で（安定剤＋粒子）１０％のアクリル酸、１０％のメチルアクリレート、６０％のエチルアクリレート及び２０％のイソボルニルアクリレートを含有する。
【０１９４】
室温（２５℃）で７日間保存した後、分散体は安定している。
【０１９５】
実施例５
イソドデカン中のポリマーの分散体を、以下の工程を使用して、実施例１の調製方法に従って調製した。
工程１：４８ｇのイソボルニルアクリレート、２ｇのメチルアクリレート、２ｇのエチルアクリレート、０．５２ｇのＴｒｉｇｏｎｏｘ ２１、５７．６ｇのイソドデカン、３８．４ｇの酢酸エチル；続いて、反応後、５４０ｇのイソドデカン及び３６０ｇの酢酸エチルの添加。
工程２：９８ｇのメチルアクリレート、７３ｇのエチルアクリレート、２５ｇの無水マレイン酸、１．９６ｇのＴｒｉｇｏｎｏｘ ２１Ｓ、５０．４ｇのイソドデカン及び３３．６０ｇの酢酸エチル。反応後、１リットルのイソドデカン／酢酸エチル混合物（重量比６０／４０）を添加し、酢酸エチルを全てエバポレーションし、イソドデカンを部分的にエバポレーションして４６．２重量％の固形分を得る。
【０１９６】
イソボルニルアクリレート／メチルアクリレート／エチルアクリレート（９２／４／４）統計的コポリマー安定剤を用いて安定化されたメチルアクリレート／エチルアクリレート／無水マレイン酸（５０／３７．２／１２．８）コポリマー粒子のイソドデカン中の分散体を得た。
【０１９７】
油性分散体は、合計で（安定剤＋粒子）１０％の無水マレイン酸、３０％のメチルアクリレート、４０％のエチルアクリレート及び２０％のイソボルニルアクリレートを含有する。
【０１９８】
室温（２５℃）で７日間保存した後、分散体は安定している。
【０１９９】
実施例６
イソドデカン中のポリマーの分散体を、以下の工程を使用して、実施例１の調製方法に従って調製した。
工程１：４８．５ｇのイソボルニルメタクリレート、４ｇのメチルアクリレート、０．５２ｇのＴｒｉｇｏｎｏｘ ２１、１１５ｇのイソドデカン；続いて、反応後、８０ｇのイソドデカンの添加。
工程２：１９０ｇのメチルアクリレート、１．９ｇのＴｒｉｇｏｎｏｘ ２１Ｓ、１９０ｇのイソドデカン。反応後、１リットルのイソドデカンを添加し、イソドデカンを部分的にエバポレーションして、４８重量％の固形分を得る。
【０２００】
イソボルニルメタクリレート／メチルアクリレート（９２／８）の統計的コポリマー安定剤を用いて安定化されたメチルアクリレートポリマー粒子のイソドデカン中の分散体を得た。
【０２０１】
油性分散体は、合計で（安定剤＋粒子）８０％のメチルアクリレート及び２０％のイソボルニルメタクリレートを含有する。
【０２０２】
室温（２５℃）で７日間保存した後、分散体は安定している。
【０２０３】
実施例７及び８（発明）並びに９及び１０（発明外）
イソボルニルアクリレート及び任意選択的にメチルアクリレートを含有する安定剤を用いて安定化されたポリメチルアクリレートの複数の油性分散体を、実施例１の手順に従って、イソボルニルアクリレート及びメチルアクリレートの質量比を変化させること並びに安定剤の化学構造の関数として得られる分散体の安定性を観察することにより調製した。
【０２０４】
全ての分散体は、合計で（安定剤＋粒子）８０％のメチルアクリレート及び２０％のイソボルニルアクリレートを含む。
【０２０５】
実施例７
工程１：５０ｇのイソボルニルアクリレート、０．５ｇのＴｒｉｇｏｎｏｘ ２１、９６ｇのイソドデカン；続いて、反応後、８０ｇのイソドデカンの添加。
工程２：２００ｇのメチルアクリレート、２ｇのＴｒｉｇｏｎｏｘ ２１Ｓ、２００ｇのイソドデカン。反応後、８０ｇのイソドデカンを添加し、エバポレーションして、３１重量％の固形分を得る。
【０２０６】
ポリイソボルニルアクリレート安定剤を用いて安定化されたポリメチルアクリレート粒子のイソドデカン中の分散体を得た。
【０２０７】
実施例８
工程１：４８．５ｇのイソボルニルメタクリレート、８．５ｇのメチルアクリレート、０．５７ｇのＴｒｉｇｏｎｏｘ ２１、１１５ｇのイソドデカン；続いて、反応後、７５ｇのイソドデカンの添加。
工程２：１８５．５ｇのメチルアクリレート、１．８５ｇのＴｒｉｇｏｎｏｘ ２１Ｓ、１８５．５ｇのイソドデカン。反応後、７５ｇのイソドデカンを添加し、エバポレーションして、３１重量％の固形分を得る。
【０２０８】
イソボルニルアクリレート／メチルアクリレート（８５／１５）統計的コポリマー安定剤を用いて安定化されたポリメチルアクリレート粒子のイソドデカン中の分散体を得た。
【０２０９】
実施例９（発明外）：
工程１：４８．５ｇのイソボルニルメタクリレート、１２ｇのメチルアクリレート、０．６ｇのＴｒｉｇｏｎｏｘ ２１、１１５ｇのイソドデカン；続いて、反応後、６０ｇのイソドデカンの添加。
工程２：１８２ｇのメチルアクリレート、１．８２ｇのＴｒｉｇｏｎｏｘ ２１Ｓ、１８２ｇのイソドデカン。反応後、７５ｇのイソドデカンを添加し、エバポレーションして、３１重量％の固形分を得る。
【０２１０】
イソボルニルアクリレート／メチルアクリレート（８０／２０）統計的コポリマー安定剤を用いて安定化されたポリメチルアクリレート粒子のイソドデカン中の分散体を得た。
【０２１１】
実施例１０（発明外）：
工程１：４８．５ｇのイソボルニルメタクリレート、２１ｇのメチルアクリレート、０．７ｇのＴｒｉｇｏｎｏｘ ２１、１３０ｇのイソドデカン；続いて、反応後、６５ｇのイソドデカンの添加。
工程２：１７３ｇのメチルアクリレート、１．７３ｇのＴｒｉｇｏｎｏｘ ２１Ｓ、１７３ｇのイソドデカン。反応後、６５ｇのイソドデカンを添加し、エバポレーションして、３１重量％の固形分を得る。
【０２１２】
イソボルニルアクリレート／メチルアクリレート（７０／３０）統計的コポリマー安定剤を用いて安定化されたポリメチルアクリレート粒子のイソドデカン中の分散体を得た。
【０２１３】
実施例１及び７から１０のポリメチルアクリレートの油性分散体の合成の終了後１２時間の安定性を比較し、以下の結果を得た。
0006681901.tif 000002
【０２１４】
得られた結果は、安定剤がイソボルニルアクリレートホモポリマー又はイソボルニルアクリレート／メチルアクリレートの重量比が＞８０／２０であるイソボルニルアクリレート／メチルアクリレートコポリマーである場合、イソドデカン中のポリメチルアクリレートの分散体は安定していることを示す。
【０２１５】
更に、実施例１、７及び８の油性分散体を用いて得られた塗膜は以下の特性を有する。
0006681901.tif 000003
【０２１６】
実施例１１及び１２（発明外）
実験１の実施工程１を実施してイソボルニルアクリレートを置き換えること、即ち、環状モノマー／メチルアクリレート（９２／８）の統計的コポリマー安定剤を調製することにより環状基を生成する他のモノマーを用いて試験した。イソドデカン中で調製された全ての安定剤は、粘着性沈殿物の形態の固体になる媒体をもたらした。これは、このような安定剤が、前述の実施例１から８で調製された安定剤と対照的に、イソデカンと適合しないため、油性分散体を形成するのに適さないことを示す。
0006681901.tif 000004
【０２１７】
実施例１３：マスカラ
以下の組成物、以下の表で供給される成分を調製する。
【０２１８】
量は出発物質の重量で示す。
0006681901.tif 000005
【０２１９】
前記組成物を調製するためのプロトコール
成分を加熱パン中で計量し、ライネリブレンダーに入れる。
【０２２０】
混合物は、一度ゲルを形成し、均一になると、室温（２５℃）でライネリブレンダーで撹拌しながら冷却する。したがって、マスカラ組成物のそれぞれを密閉容器に写し、空気に接触して乾燥するのを防ぐ。
【０２２１】
光沢の評価
室温（２５℃）で２４時間乾燥させた１５０μｍの塗膜を沈着させることにより、組成物をコントラストカード（例えばＢｙｋ−Ｇａｒｄｎｅｒ社のＢｙｋｏ−ｃｈａｒｔｓ）で評価する。
【０２２２】
塗膜の光沢を６０°Ｓｐｅｃｔｒｏ−ｇｕｉｄｅ ４５／０ｇｌｏｓｓ光沢計を使用して測定した。
【０２２３】
結果
組成物は８１の光沢を有し、その一方で同条件下で測定された比較組成物はわずか２５であった。
【０２２４】
本発明による組成物は、したがってより著しく光沢がある。
【０２２５】
実施例１４：口紅
以下の組成物、以下の表で供給される成分を調製する。別途指示がない限り、量は出発物質の重量で示す。
0006681901.tif 000006
【０２２６】
前記組成物を調製するためのプロトコール
Ｋｒａｔｏｎのイソドデカンでの予混合（混合物中２５％のＫｒａｔｏｎ）は１００℃でなされる。
【０２２７】
これとは別に、イソドデカン中の（メチルアクリレート）−コ−（イソボルニルアクリレート）コポリマーの混合物を、残存するイソドデカン及び顔料で均一化する。
【０２２８】
Ｋｒａｔｏｎを含有する混合物を、次いで先述の混合物に室温で添加し、均一化する。
【０２２９】
結果
耐油性試験：
組成物を、人口ケラチン物質支持体（湿潤膜の２５μｍの厚さ）に適用する。
【０２３０】
試料を３７℃、相対湿度３８％で一時間乾燥させる。
【０２３１】
乾燥工程後、オリーブ油一滴を組成物の塗膜上に置き、１０分間おく。
【０２３２】
次いで、油を生綿を使用して５回拭く。
【０２３３】
生綿を用いて拭いた後の塗膜の整合性を観察し、１から３の範囲（１：優れた耐性、２：中等度の耐性、及び３：劣った耐性）のスケールで組成物の耐油性を評価する。
【０２３４】
伝達試験
組成物を、人口ケラチン物質支持体（湿潤膜の２５μｍの厚さ）に適用する。
【０２３５】
試料を３７℃、相対湿度３８％で一時間乾燥させる。
【０２３６】
乾燥工程後、一片の粘着テープを組成物の塗膜に適用し、１８０°の角度で除去する。
【０２３７】
粘着テープの除去後、塗膜の整合性を観察し、１から３の範囲（１：剥離なし、２：部分的に剥離、及び３：完全に剥離）のスケールで伝達抵抗を評価する。
【０２３８】
結果：
0006681901.tif 000007
結果は、本発明による組成物は、Ｋｒａｔｏｎを含まない比較組成物に対して改善された組成物の持続性及び耐油性を有することを示す。